Brevet FR2731008A1 — publié le 19960830

Le domaine technique de la présente invention est celui de la solubilisation de composés borés, notamment et non limitativement en vue de l'adjuvantation de colles amylases à l'aide de compositions borées. Plus précisément, l'invention concerne l'incorporation d'acide borique et/ou de borates tels que le borax, dans des compositions aqueuses, par exemple les compositions amylacées du type de celles employées pour la fabrication de colles amylacées. Ces dernières sont utiles, notamment, dans l'industrie du papierlcarton et plus particulièrement pour la manufacture de cartons et d'emballages en carton. Plus précisément encore, l'invention a pour objet une solution aqueuse borée et son utilisation e.g. pour l'adjuvantation de colles amylacées, ladite solution étant du type de celles comportant au moins un composé aminé, de préférence aminohydroxylé, ou alkylamine, et/ou un composé polyhydroxylé. Les produits borés ou boraciques sont des dérivés de l'élément chimique bore (B) et on s'en réferera à cette acception dans le présent exposé. Ainsi, au sens de la présente invention, ces dérivés sont notamment l'acide borique et les borates, comme par exemple le borax pentahydrate, le borax décahydraté, le pentaborate de sodium tétrahydrate, le métaborate de sodium octahydrate, le tétraborate de potassium tétrahydrate, le pentaborate de potassium octahydrate. Ces produits borés commerciaux sont largement utilisés comme ingrédients plus ou moins actifs dans des compositions de toutes natures, telles que des fertilisants, des détergents, des liquides de coupe métallurgiques, des médicaments, des produits cosmétiques, ou bien encore des produits à base d'amidon tel que les adhésifs pour papier/carton. Si l'on prend l'exemple des colles amylacées, il faut savoir qu'elles contiennent de l'amidon natif et/ou de l'amidon modifié tel que les amidons réticulés. Pour qu'ils puissent développer leur pouvoir de véhicule, il est nécessaire de les chauffer en présence de soude, de manière à provoquer l'éclatement de tous les grains d'amidon. Cela forme un empois dans lequel l'amidon secondaire est ajouté. Ce dernier définit le pouvoir adhésif de la colle, car la conjugaison de la température, générée par les cylindres cannelés et l'application de la colle sur le carton, permet de former un complexe lié par le fait que l'amidon secondaire a éclaté. L'une des difficultés rencontrées par les applicateurs lors de la formation de la colle tient à la maîtrise de la viscosité. Cette dernière doit être fixée avec soin de facon à permettre une enduction aisée sur les supports à coller. n est ainsi connu d'utiliser à cette fin des adjuvants borés, ayant des effets plastifiant, renforçant, filant et promoteur d'adhésion (entre autres) vis-à-vis de la colle amylacée. Classiquement le produit boré ajouté est constitué par du borax poudre, qui est incorporé en continu ou semi-continu dans la colle amylacée en formation. Cette forme borée pulvérulente est génératrice de plusieurs inconvénients. En premier lieu, la poudre de borax pose des problèmes de stockage puisqu'elle a une tendance à la repnse en eau, d'où des phénomènes de mottage. Or, il est clair qu'un produit motté se manipule difficilement, notamment parce qu'il ne s'écoule plus. En second lieu la poudre de borax (éventuellement mottée) est susceptible d'entraîner des imprécisions de dosage, en raison des incidents de blocage ou de bourrage pouvant se produire dans les moyens d'alimentation en poudre (trémie, vis sans fin) classiquement employés dans les procédés de fabrication de colle en continu.En troisième lieu, le borax poudre se mélange mal avec la colle amylacée en formation, ce qui nécessite des moyens d'agitation sophistiqués et nécessite de plus longues durées de réaction ou d'incorporation. Pour tenter de surmonter ces difficultés, il a été proposé d'ajouter l'acide borique ou le borax hydraté sous forme de solution, tant il est clair que la manipulation d'un liquide et le mélange intime d'un liquide à un liquide sont plus simples que celles d'un solide. C'est ainsi que la demande de brevet européen Ne 326 247 décrit un procédé d'addition d'acide borique ou de borate dans une colle amylacée en préparation. La composition liquide borée mise en oeuvre dans l'invention selon cette demande antérieure, comprend 25 à 35 % en poids d'acide borique ou de borate, 55 à 35 X en poids d'eau et 20 à 30 % en poids de monoéthanolamine ou d'un composé organique polyhydroxylé. De telles compositions sont relativement pauvres en principe boré actif. n s'ensuit que les concentrations théoriques, en anhydride borique B203 correspondantes sont encore plus faibles. Ce ne sont pas là des conditions optimales d'efficacité du produit boré en tant qu'adjuvant de colle amylacée.En outre, cela est révélateur d'une certaine incapacité de l'invention selon cette demande EP Nb 326 247, d'améliorer la solubilité dans l'eau de produits borés, laquelle solubilité étant connue pour être très faible. Par ailleurs, dans ce procédé de l'art antérieur, on prend soin d'effectuer la préparation de la composition liquide borée, à des températures de dissolution inférieures à 70 "C. Le but ainsi recherché est d'éviter la formation d'un complexe soluble entre le produit boré et les ingrédients du type monoéthanolamine ou composés polyhydroxyliques.Derrière cette disposition technique, on décèle la crainte d'une perturbation organique, voire d'un amoindrissement de l'efficacité du produit boré, dans le cas où il formerait un complexe. En définitive, cette composition liquide borée connue, est peu performante et par conséquent peu rentable sur le plan économique. Le brevet américain US Ir4 332 609 décrit un fertilisant boré comprenant un composé d'acide borique avec une alcanolamine. Ce document n'a rien à voir, entre autres, avec l'utilisation de liquide boré dans l'adjuvantation de colle amylacée. Force est donc de constater que l'art antérieur est imparfait voire défaillant, en ce qui concerne la fourniture d'un substitut boré liquide au borax poudre traditionnel, notamment dans le cadre de l'adjuvantation de compositions diverses, par exemple, des colles amylacées, des compositions décontaminantes pour produits radioactifs, des compositions biocides ou des compositions lusntes et cirantes, entre autres. Dans cet état de faits, l'un des objectifs essentiel de l'invention est de fournir un adjuvant boré, notamment, pour colle amylacée, adjuvant qui se présente sous forme liquide stable et qui soit doté d'une grande efficacité par unité de masse, au regard notamment des fonctions de promoteur d'adhérence, de plastifiant, et de renforçateur de cohésion, de l'adhésif amylacé. Un autre objectif de l'invention est de fournir un adjuvant liquide boré notamment pour colles amylacées, pour compositions décontaminantes de produits radioactifs, pour compositions biocides, ou pour compositions lustrantes et cirantes qui soit facile à préparer et à manipuler. Un autre objectif essentiel de l'invention est de fournir un adjuvant liquide boré notamment pour colles amylacées, pour compositions décontaminantes de produits radioactifs, pour compositions biocides, ou pour compositions lustrantes et cirantes qui soit économique, par le fait de l'utilisation d'un mono-produit pour plusieurs actions. Un autre objectif essentiel de l'invention est de fournir un adjuvant liquide boré de remplacement, notamment, pour colles amylacées, pour compositions décontaminantes de produits radioactifs, pour compositions biocides, ou pour compositions lustrantes et cirantes, adjuvant se présentant sous forme de solution. Un autre objectif essentiel de l'invention est de fournir un adjuvant liquide boré notamment, pour colles amylacées, pour compositions décontaminantes de produits radioactifs, pour compositions biocides, ou pour compositions lustrantes et cirantes, possédant au moins l'une des propriétés suivantes: bactéricide, fongicide antimousse (entre autres). Un autre objectif de l'invention est de fournir un procédé de préparation simple et peu on & x de l'adjuvant susvisé. Ces objectifs, parmi d'autres, sont atteints par la présente invention qui concerne, tout d'abord, une solution aqueuse borée, notamment pour l'adjuvantation de colle amylacée, ladite solution comportant au moins un composé aminé (aikylaniné et/ou aminohydroxylé et/ou aryaminé) et/ou un composé polyhydroxylé organique.Cette solution est caractérisée: en ce qu'elle comprend: * une quantité théorique de B203, comprise entre 25 et 55, de préférence entre 25 et 45 et plus préférentiellement encore entre 32 et 38 % en poids * au moins un complexe solubilisé entre au moins un produit boré et le composé aminé, de préférence aminohydroxylé et/ou alkylaminé et/ou arylamine, et/ou un composé polyhydroxylé organique, * et, éventuellement, au moins un biocide et/ou un anti-mousse et/ou un tensicactif anionique ou non ionique, en ce qu'elle est obtenue à partir d'au moins un solutéboré initial formé par un mélange:: d'au moins un borate, d'acide borique etlou de B203, et éventuellement d'au moins une base forte, et en ce que son pH est compris entre 6 et 9, de préférence entre 7 et 8. Avantageusement, cette solution peut comprendre au moins un agent augmentant la mouillabilité de la solution sélectionné de préférence parmi les composés suivants : méthanol ou 2-éthyl-hexylsulfate et leurs mélanges. La présente invention concerne également l'utilisation d'une solution aqueuse borée, notamment celle définie supra, pour l'adjuvantation de colle amylacée, ladite solution comportant au moins un composé aminé, de préférence aminohydroxylé etion aikylaminé et/ou un composé polyhydroxylé organique, cactérisée: en ce qu'elle comprend une quantité théorique initiale de B203 compnse entre 25 et 55, de préférence entre 25 et 45 et plus préférentiellement encore entre 32 et 38 % en poids, et au moins un complexe solubilisé entre au moins un produit boré et le composé aminé, de préférence aminohydroxylé et/ou alkylaminé, et/ou un composé polyhydroxylé organique, et en ce que son pH est compris entre 6 et 9, de préférence entre 7 et 8. n est du mérite de la Demanderesse d'avoir mis en évidence l'importance de la quantité théorique d'anhydride borique 03 dans la composition liquide borée considérée. ll a pu ainsi être démontré qu'il est important de ne pas descendre en dessous d'une concentration théorique plancher en B203, afin d'obtenir un optimum sur le plan du compromis d'efficacité / solubilité dans l'eau pour le produit boré et d'autre part, que la présence d'un complexe solubiliséproduit boré / composé aminS et/ou polyhydroxylé organique s'impose également. Le choix de la plage de pH est également important. n détermine une bonne solubilisation des constituants de la composition liquide borée. De manière surprenante et sans vouloir être lié par la théorie, la demanderesse a montré que la solubilisation du produit ou (soluté) boré passe, d'une part, par sa transformation (initialisation) en un complexe avec un composé aminohydroxylé etiou avec un composé aminoalkylé et/ou avec un composé polyhydroxylé organique et, d'autre part, par sa transformation en un borate très soluble dans l'eau, e.g. le pentaborate par exemple de sodium. Connaissant l'équation de complexation et la solubilité de ce borate particuliement soluble, en l'occurrence soluble à raison de 15,2 % poids pour le pentaborate de sodium, I'homme du métier peut déterminer des solutés de départ, les quantités stoechiométriques adaptées pour obtenir une complexation et, au besoin, une transformation optima en borate soluble. Selon une variante, la solution aqueuse borée peut être exempte de produits aminés et/ou de composés polyhydroxylés et peut comporter un ou plusieurs additifs, du type biocide (fongicide / bactéricide) anti-mousse, tensioactif, etc. La mise en oeuvre d'un adjuvant boré liquide formé par une solution aqueuse selon l'invention, peut parfaitement s'inscrire dans un mode continu ou semi continu de prZaration, par exemple, de colle amylacée. Classiquement, une telle préparation précède immédiatement l'enduction de l'adhésif amylacé sur les supports à coller (pépier, carton). L'incorporation de la solution selon l'invention s'ope aisément et une fois introduite, ladite solution se mélange intimement avec l'empois d'amidon additionné de soude. Cette étape est brève de sorte que la colle amylacée est rapidement dotée des propriétés que lui confère la solution borée: adhésivité, viscosité (texture filante) adaptée, renforcement de la cohésion. n convient d'observer que la solution selon l'invention constitue un produit de substitution à poids égal de borax poudre. n est, également, important de souligner que la solution aqueuse borée selon l'invention est stable au stockage (plusieurs mois à des températures allant de - 5 "C à supérieures à 60 "C) et idéalement ne présente pas de produits non dissous, cristallisés. Outre la diminution du temps d'homogénéisation avec les composants de la colle amylacée en formation, la solution aqueuse borée selon l'invention augmente la température d'éclatement de la colle amylacée (température de gélatinisation). n est clair que cela permet d'ouvrir la porte à l'utilisation d'amidon ayant à l'origine une faible température d'éclatement. L'incorporation de la solution selon l'invention est accompagnée d'une agitation. n va de soi que l'invention n'est pas limitée à l'application colle amylacée susvisée. Selon une disposition préférée de l'invention, le composé aminohydroxylé est choisi parmi les produits suivants . monoéthanolamine, diéthanolamine, triéthanolamine et leurs mélanges (entre autres), le composé aminé est choisi parmi les produits suivants : hydrazine, diéthylènetriamine, éthylènediamine et, entre autres, leurs mélanges et le composé polyhydroxylé organique est choisi parmi les produits suivants : glycérine, glucose, sorbitol, entre autres, et leurs mélanges. Le composé aminohydroxylé est susceptible d'avoir un effet d'abaissement du pH de la solution dont il faut tenir compte à propos de la régulation du pH. n pourrait être utile, dans certains cas, d'avoir recours à au moins une base forte minérale ou organique, pour ajuster le pH entre 7 et 8, dans la solution aqueuse borée considérée. Cette base est de préférence de nature hydroxylique, mais plus préférentiellement encore est choisie parmi les produits suivants : NaOH, KOH, LiOH, entre autres, et leurs mélanges. Cette base est au moins initialement (à la préparation) comprise dans la solution. n est clair qu'ensuite, au moins une partie de cette base réagit avec les autres solutés de la solution. Selon une disposition avantageuse de l'invention, le produit boré est sélectionné dans la liste suivante: anhydrides boriques, acides boriques, borates et leurs mélanges, les composés préférés étant les suivants: B4O7 Na2, 10 H2O (Borax) ; B4N, 5H2O (Borax pentahydraté) ; B407Na2 (Borax anhydre); B(OHh (acide borique), B2O3 (anhydride borique) ; B10O18NOa2, 10H2O (pentaborate de sodium) ; BO2 Na, 4H20 (métaborate de sodium) ; Blo O1"K2, 8 H2O (pentaborate de potassium); B4O7K2, 4 H2O (tétraborate de potassium) ;B4O7(NH4+)2, 4 H2O (pentaborate d'ammonium) entre autres et leurs mélanges; l'association d'acide borique avec de la soude pour l'initialisation du pentaborate de sodium étant particulièrement préférée. Un autre paramètre caractéristique mais non limitatif de la solution selon l'invention est sa densité à 20 C, qui est de 1,4 + 0,4 de préférence. Selon un autre de ces aspects, l'invention concerne une solution aqueuse borée, susceptible d'être mise en oeuvre dans l'utilisation décrite supra et caractérisée en ce que le produit boré est constitué par un mélange d'au moins un borate et d'acide borique et/ou de B2O3. Les borates sont par exemple ceux décrits ci-dessus. Conformément à une variante avantageuse mise en oeuvre de l'invention, la solution comporte, notamment, au moins un additif choisi parmi: les anti-mousses, les biocides, les agents augmentant la résistance à l'humidité, les colorants, les tensioactifs ioniques ou non et leurs mélanges. Le biocide est, de préférence, sélectionné parmi les ammoniums quaternaires et/ou les dérivés d'isothiazolinone. Comme autres exemples de biocides, en particulier bactéricides etlou fongicides, on peut citer le formol, le glutaraldéhyde et les aldéhydes. Outre les anti-mousses, la solution peut également comprendre d'autres tensioactifs tels que des acides gras éthoxylés, des blocs copolymères avec un hydrotope de type cumène, xylène sulfonate, ou des tensioactifs ioniques ou non, de type 2-éthylhexylsulfate ou alcool gras éthoxylé. La solution peut également contenir d'autres ingrédients du type résine céto- aldéhyde, colorant, parfum, solvant de type méthanol. En pratique, la solution aqueuse borée mise en oeuvre notamment dans le cadre de l'utilisation selon l'invention, peut répondre à la composition suivante: - acide borique (à 56,3 % poids de B2O3 et 43,7 % poids d'eau).. . ... 0-80 % poids. -pentaboratedesodium ... 0 - 35 % poids. - borate(s) alcalin(s) ... 0-20 % poids. - B2O3 ............ ... 0-50 % poids. -NaOH (30 % poids) ...... . . ... 0-50% poids. - hydroxylamine, amine, hydrazine . . . . 0-40 % poids. - Composé polyhydroxylique organique .... 0 - 50 % poids. - Antimousse et/ou biocide etlou tensioactif (entre autres) . 0-20 % poids. De manière générale, la préparation de la solution mise en oeuvre notamment dans l'utilisation sus-visée, consiste à réaliser une solubilisation dans l'eau des solutés définis ci-dessus et ce, à une température de préférence comprise entre 20 T et55T. Le composé aminohydroxylé etlou aikylamine etlou polyhydroxylé et le cas échéant la base forte, sont avantageusement tout d'abord mélangés dans l'eau, le ou les produits borés étant ensuite incorporés et malaxés. Plus précisément, on préchauffe (par exemple à 40 C) au moins une partie de l'eau constituant la solution et on incorpore sous agitation au moins une partie des composés aminés etlou polyhydroxylés jusqu'à l'obtention d'un mélange homogène. On additionne ensuite dans le milieu sous agitation le ou les produits borés. Dans le cas où les produits borés sont formés par un mélange de borate et d'acide borique, le borate est avantageusement introduit le premier. On malaxe et une réaction exothermique de neutralisation intervient alors. On poursuit ensuite l'homogénéisation par malaxage du milieu pendant plusieurs minutes, par exemple, pendant une heure, en maintenant la température à des valeurs comprises entre 45 et 50 T, e.g. pour une concentration en B203 d'environ 40 % poids. On obtient ainsi une solution limpide dans laquelle tous les solutés introduits sont solubilisés. Pour terminer, on laisse refroidir la solution de préférence en maintenant l'agitation, pour éviter la formation de peau d'orange. L'incorporation des autres ingrédients tels que le biocide et/ou l'anti-mousse (entre autres), peut être effectuée à tout moment, mais il est préférable qu'elle intervienne après refroidissement, naturellement toujours sous agitation. La présente invention a également pour objet la colle amylacée adjuvantée à l'aide de la solution mise en oeuvre dans l'utilisation telle que décrite supra. Enfin, l'invention vise également, entre autres, l'utilisation de la solution telle que définie supra: * pour la décontamination de produits radioactifs, * dans des produits lustrants et cirants * ou dans des compositions biocides. L'invention sera mieux comprise à l'aide des exemples non limitatifs qui suivent et qui illustrent la préparation de l'adjuvant liquide boré selon l'invention et son utilisation pour la fabrication de colles amylacées. Ces exemples montrent également les caractéristiques physichimiques de l'adjuvant boré limpide et de la colle amylacée, notamment en termes de spécifications recherchées dans l'application. Ces exemples font bien ressortir tous les avantages de l'invention ainsi que certaines de ses variantes de mise en oeuvre envisageables. EXEMPLES EXEMPLE I : PRÉPARATION DE SOLUTIONS AQUEUSES BORÉES Li. Matières premières mises en oeuvre (i) Les produits borés utilisés sont ceux commercialisés par la Société BORAX et ceux provenant de Turquie. - Borax : B4O7Na2, 10H2O de compositon théorique suivante: #Anhydryde borique (B2O3) .. . .. 36,52 % #Oxyde de sodium Na2O . .. 16,25 % #Eau de cristallisation ............. ..... 47,23 % - Néobor ou borax pentahydraté = B4O7Na2, 5H2O. Composition théorique: #B2O3 ....... . .. 47,80 % #Oxyde Na2O ..... . ... 21,28 % #Eau de cristallisation ... . .. ... ...... 30,92 % Acide borique = B(OH)3 composition théorique B203 56,3 % .Eau....... 43,7% - Anhydryde borique B2O3 OU Glacibor contenant 31,1 % en poids de bore. - Pentaborate de sodium Na2O5B2O3, 10H2O Composition théorique: #B2O3 .. . . ... 58,98 % #Na2O ........ .. ... 10,50 % #Eau de cristallisation . ...... 30,52 % (ii) Les produits aminohydroxylés mis en oeuvre sont la monoéthanolamine, la diéthanolamine et la triéthanolamine. Le produit polyhydroxylé utilisé est la glycérine, Le produit aminé employé est la diéthylènetriamine. 1.2 Méthodologie étape a) Selon une variante du procédé de la présente invention, on fait réagir sous agitation une base forte de type hydroxyde de sodium, avec de l'acide borique dans une eau préchauffée à 50 T, pour former une solution aqueuse de pentaborate de soude. La réaction peut être représentée par l'équation: 2 NaOH + 10 H3BO3(Bl0016Na2, 10H2O) + 6 H2O. Cette étape peut être mise en oeuvre avec un rapport pondéral soude / acide borique allant généralement de 2,0 à 2,4. ll est préférable de mettre en oeuvre des quantités stoechiométriques pour les deux corps en réaction, de manière que la réaction conduise à la formation de la quantité maximale possible de pentaborate de soude. On peut remplacer totalement ou en partie l'hydroxyde de sodium par au moins un borate de soude pour former une solution aqueuse de pentaborate de soude. On incorpore ensuite le composé aminé, ce qui donne lieu à une réaction exothermique de dilution. étape b) On incorpore ensuite l'acide borique, ce qui donne lieu à une réaction exothermique de neutralisation entre l'acide borique et l'amine. Dans le cas où l'on a à faire à un mélange borate + acide borique, le borate est introduit en premier. On malaxe jusqu'à complète homogénéisation et liquéfaction du mélange. La température de la réaction peut aller en général jusqu'à 95 T, mais elle est en pratique comprise entre 40 et 50 C dans le mode de réalisation préféré. On laisse ensuite refroidir la solution limpide obtenue en maintenant l'agitation jusqu'au retour à la température ambiante compnse entre 20 et 30 C. étape c) ll est possible d'ajouter à cette solution limpide un ou plusieurs additifs du type biocide et/ou anti-mousses etlou tensioactif anionique et /ou non ionique et leurs mélanges. Le tableau I ci-dessous donne les compositions des divers essais réalisés. TABLEAU I I I I r I I r I r I I r I I I I I t S;C33% oooooo qo 9 I it R -' > -. O O u O O ffi O O O O O O 34 25 35 25 o o o 15 O O O O 7,7 2 35 O 62 O O O O O O O O 22 O O O O S s O O O O O O O O O O * O O O O O 4 35 18 56 O 10 O O 16 O O O O 7,3 5 000000000000000 6 X 28 O O 43 O - s O O - O ............ O O S O 7,50 s O O O O F O O O O O O O O O O O Z 2 O O O O 20 -O O O O O 16 O O O O 7,25 il o000a00X000000 12 o o o o o ~~~ , o o o o o o o 13 35 41,5 O O O 35 O 15,5 O O S O 7,60 14 n 11,5 O O O O O O 16,5 O O O O 7,18 w 16,9 O ... O O O O O O 30 40 7,15 w 34,4 W 61,2 s O O g 15,3 O O 8,1 O 7,5 g .~ t m z m u Q w u t u * * u * W jiv / - ss * v} o F oW o- - > * u W Les solutions obtenues selon les essais 1 à 16 sont toutes parfaitement limpides. On observe aucune cristallisation après plusieurs jours de stockage à des températures variant de - 5 Cà + 60 C. Ces solutions aqueuses borées sont donc remarquablement stables au stockage. EXEMPLE II : CARAACTÉRISATION DES SOLUTIONS SELON LES ESSAIS 1 A 16 rr ADJUVANTATION DE COLLE AMYLACÉE # L'AIDE DESDITES SOLUTIONS II.1 Protocole général de préparation de colle amylacée Formulation Steinhall DF Primaire Eau(1 > 35 C) ......... ... 600 g Antimousse Nopco 8034E .... . . ... . .. . . 1,5 g Amidon de blé réticulé (H = 13,2 %) (prime) . . . . 50,8 g Soude . . .. 6 g complétés à 30 g Agitation 20 mn - vitesse 2200 Tour par Minute (TPM) dans une turbine défloculeuse ( = 8 cm avec 2 x 8 dents). Secondaire Eau (t = 20 C) ........ ... ... 600 g Amidon de blé réticulé (secondaire) . . . 300 g Produit boraxé .. . . X g Eau ......... .. Y g (X+ Y = 24 g) # Agitation 15 mn - vitesse : 2200 TPM Viscosité Lory = 25 - 26 sec. 11.2 Adjuvantation de colle amylacée avec l'essai 9 Le pourcentage réfractomètre de l'essai 9 est égal à 51,6 %. * Formulation SteinHall DF (idem II.1) : -X:4g - Y : 20 g II.2.l Après addition de l'essai on constate : * une augmentation viscosité immédiate, * et une apprition du VORTEX, 60 secondes après addition de l'essai 9, ce qui n'est pas le cas pour des produits borés en poudre (gélification de la colle en surface amidon / borate). a) Mesures de viscosité Temps d'agitation après addition #L essai 9 dans la colle (mn) (s) 10 79 15 48 Régime d'agitation Rd/mn (RPM) #B (m.Pa.s) 5 2 100 10 1 575 20 1 225 50 890 100 685 II.2.2 Addition eau en fin de préparation: successivement Quantités d'eau ajoutées #L successivement (s) (g) 40 40 40 30 II.2.3 Caractéristiques colle pH: 11,8 Température de gélatinisation : 52 C. Concentration commerciale: 21,6 % (amidon Iaire et l'aire) Stabilité en étuve à 35 C : #L #B à 20 RPM Après 24 h 30 sec. 610 mPa.S Après 48 h 25 sec. 480 mPa.S L'utilisation de l'essai 9 dans une formulation Steinhall DF, en remplacement du borax poudre, poids à poids, permet d'obtenir une préparation de caactéristiques comparables. A noter l'obtention pour une viscosité par écoulement du même ordre de grandeur (Lory et Steinhall), d'une viscosité Brookfield légèrement plus élevée par utilisation de l'essai 9. II.3. Evaluation d'autres échantillons (1, 2, 13, 16) d'adjuvants liquides borés selon l'invention. On utilise le protocole de préparation de II.1 Le tableau II ci-dessous donne les conditions expérimentales et les résultats obtenus. TABLEAU II(1) Référence éehantillon Borax poudre essai essai essai essai 1 2 13 16 Teneur B2O3 en % 36,47 34,45 34,90 35,00 34,30 pH 7,70 8,00 7,60 7,50 Stabilité Poudre B B B B cristallisée Viscosité 20 RPM 260 840 120 150 % Réfracomètre 55,60 61,80 53,20 54,10 Xg 4 4 4 4 4 Eau après addition Borax (Yg) 20 20 20 20 20 Après addition Borax Loy après 10 mn 59 64 - 82 Lory après 15 mn 37 44 45 43 49 Température en C 33 33 34 34 33 Viscosité Brookfield 1450-1130 1820-1430 1980-1580 1960-1350 2010-1650 (5-10-20-50-100 RPM) 900 1170 1250 1090 1300 680 - 550 890-700 930-740 810-670 950-735 Addition eau en fin dc préparation 20 37 20 43 20 38 40 34 40 42 (1) Lory en sec : 20 32 20 35 20 32 40 27 eau ajoutée (g) # #L 20 30 20 30 20 27 40 31 20 26 20 27 20 - - Eau totale rajoutée en fin de préparation 80 80 80 80 80 Viscosité Brookfield 890-740 1040-840 1090-860 920-780 1300-1000 (5-10-20-50-100 RPM) (1) 620 680 700 650 800 480-390 510410 540440 510470 600470 TABLEAU II(2) Référence échantillon Borax poudre essai ssai essai Essai 1 2 13 16 Rapport 2,28 / 1,90 2,54 / 2,05 2,48/1,95 2,19/1,86 2,76/2,13 #B à 5 RPM #B à 10 RPM 100 Rapport 20 RPM 23,80 25,20 25,90 24,10 25,80 Lory Température de gélatinisation 51 53 53 51 52 en C pH 11,80 11,80 11,40 11,60 11,70 TABLEAU II(3) Référence échantillon Boras poudre essai essai essai essai 1 2 13 16 Concentration commerciale (en %) en amidon total 21,40 21,40 21,40 21,40 21,40 Stabilité en étuve à 35 C Lory /RPM a- 24 h (2) 29 I 520 28 I 510 26 1 480 44 28 1 560 48 h 22 1 370 3 jours 19 310 - 4jours 171 270 33 570 201 320 6 jours - - Différence de viscosité 100 170 220 80 240 entre (1) et (2) Commentaires des résultats: Le fait de remplacer, dans des formulations Steinhall, le borax poudre par des produits boraxés sous forme liquide se traduit par une brusque augmentation de la viscosité dès l'addition du produit boraxé, ainsi que par une apparition du Vortex plus rapide. EXEMPLE III : PRÉPARATION COLLES AMYLACÉES AVEC UN ADJUVANT LIQUIDE BORÉ COMPRENANT UN BIOCIDE. III.1. Préparation de la formule de colle . Eau 40 C .. .. 400 g . Amidon primaire .. .. ... 35 g . Lessive de soude à 30,5 % ..... 150 g Eau froide .. ... ... 205 g Amidon secondaire ... . ... . . 200 g Adjuvant liquide de l'essai 2. . 2 g Biocide ... Z % par rapport à l'ensemble des constituants de la colle Le biocide est: l'ACTICIDE SPX commercialisé par THOR (B1) L'ACTICIDE RS commercialisé par THOR (B2) le FORMOL à 30 % (B3) ou l'ACTICIDE B 2. commercialisé par THOR (B4). 111. 2 Stabilité microbiologique avec ou sans inoculation L'inoculum utilisé comprend: SOUCHES BACTERIENNES Pseudomonas aeruginosa Pseudomonas stutzeri Pseudomonas putida Pseudomonas luteus Enterobactcr aerogenes Alcaligenes faecalis Aeromonas hydrophila Cellulomonas flafigena Arthrobacter nicotianae Escherichia coli Proteus vulgaris Corynebacreriwn ammoniagenes SOUCHES FONGIQUES Aspergillus oryzae Penicillium ochrochloron Geotrichum candidum Stockage des échantillons à 35 C. Les résultats sont donnés dans le tableau III ci-après TABLEAU m Présence germe sans inoculation inoculation 1j 2j 3j 5j 1j Témoin négatif 0 0 ++ +++ ++++ B1 Z = 0,01 % 0 0 0 0 0 B2 Z = 0,02 % 0 0 0 0 0 B3 Z = 0,01 % 0 0 0 0 0 B4 Z = 0,01 % 0 0 0 0 0 REVENDICATIONS 1- Solution aqueuse borée comprenant au moins un composé aminé, de préférence aminohydroxylé et/ou alkylaminé et/ou arylamine et/ou un composé polyhydroxylé organique, caractérisée: en ce qu'elle comprend:: * une quantité théorique de B203, comprise entre 25 et 55, de préférence entre 25 et 45 et plus préférentiellement encore entre 32 et 38 % en poids * au moins un complexe solubilisé entre au moins un produit boré et le composé aminé, de préférence aminohydroxylé et/ou aikylaminé et/ou arylaminé et/ou un composé polyhydroxylé organique, * et éventuellement au moins un biocide et/ou un anti-mousse et/ou un tensio-actif anionique ou non ionique, en ce qu'elle est obtenue à partir d'au moins un soluté boré initial formé par un mélange:: d'au moins un borate d'acide borique et/ou de B203, et éventuellement d'au moins une base forte, et en ce que son pH est compris entre 6 et 9, de préférence entre 7 et8. 2 - Solution selon la revendication 1 caractérisée en ce qu'elle comprend au moins un agent augmentant la mouillabilité de la solution sélectionné de préférence parmi les composés suivants: méthanol ou 2-éthyl-hexylsulfatc et leurs mélanges. 3 - Utilisation d'une solution aqueuse borée, notamment selon la revendication 1 ou 2, pour l'adjuvantation de colle amylacée, ladite solution comportant au moins un composé aminé, de préférence aminohydroxylé et/ou alkylaminé et/ou un composé polyhydroxylé organique, caractérisée: en ce qu'elle comprend une quantité théorique initiale de B2O3 comprise entre 25 et 55, de préférence entre 25 et 45 et plus préférentiellement encore entre 32 et 38 % en poids, et au moins un complexe solubilisé entre au moins un produit boré et le composé aminé, de préférence aminohydroxylé et/ou aikylaminé et/ou arylaminé et/ou un composé polyhydroxylé organique, et en ce que son pH est compris entre 6 et 9, depréférenceentre7et 8. 4 - Utilisation selon la revendication 3, caractérisée en ce que le composé aminohydroxylé est choisi parmi les produits suivants : monoéthanolamine, diéthanolamine, triéthanolamine et leurs mélanges, le composé aminé est choisi parmi les produits suivants : hydrazine, diéthylènetriamine, éthylènediamine et leurs mélanges et le composé polyhydroxylé est choisi parmi les produits suivants : glycérine, glucose, sorbitol et leurs mélanges. 5 - Utilisation selon les revendication 3 ou 4, caractérisée en ce que la solution comporte au moins initialement une base forte minérale et/ou organique, de préférence hydroxylique, et plus préférentiellement encore choisie parmi les produits suivants : NaOH, KOH, LiOH et leurs mélanges. 6 - Utilisation selon l'une quelconque des revendications 3 à 5, caractérisée en ce que le produit boré est sélectionné dans la liste suivante: anhydrides boriques, acides boriques, borates et leurs mélanges, les composés préférés étant les suivants: B4O7 Na2, 10 H2O (Borax); B407Na2, 5H2O (Borax pentahydiaté) ; B4O7Na2 (Borax anhydre) ; B(OH)3 (acide borique), B203 (anhydride borique) ; B10O18Na2, l0H20 (pentaborate de sodium) BO2 Na, 4H20 (métaborate de sodium) ; Blo O18K2 , 8 H2O (pentaborate de potassium); B407K2, 4 H2O (tétraborate de potassium) ;B4O7(NH4+)2, 4 H2O (pentaborate d'ammonium) et leurs mélanges; l'association d'acide borique avec de la soude pour l'initialisation de pentaborate de sodium étant particulièrement préférée. 7 - Utilisation selon l'une quelconque des revendications 3 à 6, caractérisé en ce que la solution comporte au moins un additif choisi parmi: les anti-mousses, les biocides, les agents augmentant la résistance à l'humidité, les colorants, les tensioactifs ioniques ou non ioniques et leurs mélanges. 8 - Utilisation selon l'une quelconque des revendications 3 à 7 caractérisée en ce que la solution a la composition suivante: - acide borique (à 56,3 % poids de B203 et 43,7 % poids d'eau) . . . 0 - 80 % poids. - pentaborate de sodium .. 0 - 35 % poids. - borate(s) alcalin(s) . . ... 0-20 % poids. - B2O3 ... 0 - 50 % poids. - NaOH (30 % poids). . . ... 0-50 % poids. - hydroxylamine, amine, hydrazine . . .. 0 - 40 % poids. - Composé polyhydroxylique organique . . . . 0 - 50 % poids. - Antimousse et/ou biocide et/ou tensioactif . 0 - 20 % poids. 9 - Procédé de préparation de la solution selon la revendication 1 ou 2 de la solution mise en oeuvre dans l'utilisation selon l'une quelconque des revendications 3 à 7, caractérisé en ce que l'on réalise une solubilisation dans l'eau, sous agitation, des solutés définis dans l'une quelconque des revendications 1 à 7, saune température comprise entre 20 C et 55 C, le composé aminé, de préférence aminohydroxylé ou alkylaminé, et/ou le composé polyhydroxylé organique et le cas échéant la base forte, étant incorporés avantageusement avant malaxage dans l'eau des produits borés. 10 - Colle amylacée adjuvantée à l'aide de la solution selon la revendication 1 ou 2 et/ou de la solution mise en oeuvre dans l'utilisation selon l'une quelconque des revendications 3 à 7. 11 - Utilisation de la solution selon la revendication 1 et/ou 2, et/ou de la solution mise en oeuvre dans l'utilisation selon l'une quelconque des revendications 3à7: * pour la décontamination de produits radioactifs, * dans des produits lustrants et cirants, * ou dans des compositions biocides.